(57)【要約】本発明は、第一の長鎖ポリマーと第二の短鎖ポリマーを含むポリマー混合物に関する。ポリマー混合物を製造する適当な条件で、ネットワークが形成され、そして異種の結晶化が起こる結果として、第一のポリマーと比較して、処理加工することが容易で、一方改善された機械的な特性を、そして幾分同様に改良された熱的な性質が与えられるような、ポリマー材料が得られる方法で、この二種のポリマーの構造的な指標が整合される。【特許請求の範囲】
【請求項１】
少なくとも１種の合成の第一のポリマーＰ(i)、及び少なくとも１種の第二のポリマーＰ(j)、及び所望によりＰ(i)そして/又はＰ(j)の膨潤剤を含むポリマー混合物であって、ポリマーＰ(i)は、重合度 ＤＰ（Ｐ(i)）＞５００を、そしてこれら連鎖の重合度ＤＰs（Ｐ（i））＞２０を持つ少なくとも１つのタイプの結晶化し得る連鎖Ａを有し、そしてポリマーＰ(j)は、Ｐ(i)の連鎖Ａと同一のモノマー単位から構成され、そしてＰ(j)の重合度ＤＰ（Ｐ(j)）が、２０＜ＤＰ（Ｐ(j)）＜５００であり、そしてＰ(i)とＰ(j)とを含む、分子状分散混合物を含有するポリマー混合物が、異種の結晶化の下でネットワークを形成することを特徴とするポリマー混合物。
【請求項２】
Ｐ(i)、及びＰ(i)＋Ｐ(j)の同等の処理条件下において、
ａ）  Ｐ(i)＋Ｐ(j)の弾性率Ｅ(i,j)、とＰ(i)の弾性率Ｅ(i)との比率、Ｅ(i,j)/Ｅ(i)が＞１.１、好ましくは＞１.３、更に好ましくは＞１.５、最も好ましくは＞２.０、そしていずれの場合も＜４；そして/又は
ｂ）  Ｐ(i)＋Ｐ(j)の降伏応力ｓｙ（i,j）、そしてＰ(j)の降伏応力ｓｙ（i）との比率、ｓｙ(i、j)/ｓｙ(i)が、＞１.１、好ましくは＞１.２、更に好ましくは＞１.３、最も好ましくは＞１.５、そして夫々の場合に＜３.０；そして所望により
ｃ）  もしＰ(i)＋Ｐ(i)に関連して、Ｐ(j)の区画Ａ(j)が重量％で、１＜Ａ(j)＜１５の範囲内であるならば、Ｐ(i)＋Ｐ(j)の破断伸びｅｂ（i、j）とＰ(i)の破断伸びｅｂ(i)との比率、ｅｂ（i,j）/ｅｂ（ｉ）は、＞１.０１、好ましくは１.０３、更に好ましくは＞１.０５、最も好ましくは＞1.１０、そしていずれの場合も＜１.５、であることを特徴とする、請求項１に従うポリマー混合物。
【請求項３】
Ｐ(i)＋Ｐ(j)の混合物のＭＦＩ（i,j）、そしてＰ(i)のＭＦＩ（i）の比率、ＭＦＩ（i,j）/ＭＦＩ（i）が、＞１.２、好ましくは＞１.５、更に好ましくは＞２.０、最も好ましくは＞３、そして夫々の場合、＜５００であることを特徴とする、請求項１、又は請求項２に従うポリマー混合物。
【請求項４】
Ｐ(i)、及びＰ(i)＋Ｐ(j)の同等の処理条件下において、Ｐ(i)＋Ｐ(j)の結晶性Ｋ(i,j)と、Ｐ(i)の結晶性Ｋ(i)の比率、Ｋ(i,j)/Ｋ(i)が、＞１.０３、好ましくは、＞１.０５、更に好ましくは＞１.１、最も好ましくは＞１.２、そして夫々の場合で＜３、であることを特徴とする、前記請求項の任意の1項に従うポリマー混合物。
【請求項５】
Ｐ(i)＋Ｐ(i)に対応して、Ｐ(j)の分画Ａ(j)が重量％で、１＜Ａ(j)＜９０、好ましくは２＜Ａ(j)＜８５、更に好ましくは３＜Ａ(j)＜８０、最も好ましくは５＜Ａ(j)＜７５、であることを特徴とする、前記請求項の任意の1項に従うポリマー混合物。
【請求項６】
Ｐ(i)が、＜３×１０-2、好ましくは＜１×１０-2、更に好ましくは＜５×１０-3、最も好ましくは＜１×１０-3の枝分れ度を有し、そしてＰ(j)は＜５×１０-2、好ましくは＜１×１０-3、更に好ましくは１×１０-3、最も好ましくは＜１×１０-4、を有することを特徴とする、前記請求項の任意の1項に従うポリマー混合物。
【請求項７】
Ｐ(j)が、＜３０、好ましくは＜２０、更に好ましくは＜１０、最も好ましくは＜５、の多分散性を持つことを特徴とする、前記請求項の任意の1項に従うポリマー混合物。
【請求項８】
Ｐ(i)、及び／またはＰ(j)が、長い鎖の枝分かれを有し、これが＞２０、好ましくは＞３０、更に好ましくは＞４０、最も好ましくは＞５０の重合度を持つ、長鎖枝分かれを有することを特徴とする、前記請求項の任意の1項に従うポリマー混合物。
【請求項９】
Ｐ(i)、またはＰ(i)の連鎖Ａが、ポリオレフィン、特にポリプロピレン、又はＶＬＤＰＥ、ＬＤＰＥ、ＬＬＤＰＥ、ＨＤＰＥ、ＨＭＷＰＥ、ＵＨＭＷＰＥのようなポリエチレンであることを特徴とする、前記請求項の任意の1項に従うポリマー混合物。
【請求項１０】
Ｐ(i)が、ポリオレフィン、そしてＰ(j)が以下のグループ： n-アルカン CnH2n+2; イソアルカン Cn; 環式アルカン CnH2n; ポリエチレンワックス；マクロクリスタリン、中間の、又はミクロのクリスタリンパラフィン、脆い、しなやかな、弾性の又は可塑性のミクロクリスタリンパラフィン、のような鉱物起源のパラフィン類及びパラフィンワックス；合成起源のパラフィン類及びパラフィンワックス；過度に枝分かれしたアルファオレフィン；ポリプロピレンワックス、から選ばれることを特徴とする、前記請求項の任意の1項に従うポリマー混合物。
【請求項１１】
Ｐ(j)が、g/cm3の単位で＞０.９、好ましくは＞０.９２５、更に好ましくは＞０.９５０、特に＞０.９７０、最も好ましくは＞０.９８０の密度を有し、そして/又はＰ(j)が、℃で、＞８０、好ましくは＞１００、更に好ましくは＞１１０、特に＞１２０、最も好ましくは＞１２５の融点、又は滴下点を有することを特徴とする、請求項９に従うポリマー混合物。
【請求項１２】
熱可塑性のメルトの形態にあるポリマー混合物が、分散的にそして配分的に作用する混合システムの手段によって、特に二軸スクリュー押出機によって、又は混合のセクション又はブスコ（Buss-Ko）ニーダーを有する一軸スクリュー押出機によって調製され、そして所望により調整後、フィルム、注入成形、連続鋳造、押出成形、熱成形部品、その他として、顆粒、ペレット、粉末、マクロ-又はミクロ-繊維の形態を呈することを特徴とする、前記請求項の任意の１項に従うポリマー混合物。
【発明の詳細な説明】
【技術分野】
【０００１】
本発明は、第一の長鎖のポリマー、そして第二の短鎖のポリマーを含むポリマー混合物に関するものであり、ここにおいて、二つのポリマーの構造指標は、ポリマー材料が得られるような方法で整合され、これは第一のポリマーと比較して、工程はより容易であると同時に、改善された機械的な性質、そしてまた、ある程度改善された熱的な性質が共に与えられる方法であり、その結果として網目構造が形成され、そして異種の結晶化が起こるポリマー混合物を製造する適当な条件下の方法である。
【背景技術】
【０００２】
発明の概要
第一のポリマーＰ(i)は、少なくとも最小の結晶性を示し、ＤＰ＞５００の重合度を有する、任意の合成ポリマーである。それは両者とも直鎖であることが出来、そして短鎖、そして長鎖の枝分かれを持つことが出来る。異なるモノマー単位の少なくとも１つのタイプが、少なくとも部分的に、連続して配列されているという条件で、それはホモポリマー、コポリマー、ターポリマー、又はより高いポリマーであることが出来る。連鎖は、同一のモノマー単位、そして少なくとも約２０のこのようなモノマー単位（即ち連鎖の繰り返し単位の重合度、ＤＰsは約 ＞２０である）の蓄積であるポリマーの部分としてここでは理解され、これは短鎖の又は長鎖の枝分かれをいずれも有しておらず、そしてこの連鎖の結晶性の状態はまた、配座に関しこの部分に対し満足されている。連鎖は、主鎖、及び/又は側鎖中に配置されることが出来、或いはまた側鎖であることが出来る。メルトから冷却されるとき、このようなポリマーは、少なくとも極小の結晶性を有している。
【０００３】
第二のポリマーＰ(j)は、直鎖、又は殆ど直鎖（Ｐ(j)1）のいずれかであり、そして更にまた、ポリマーＰ(i)の連鎖と同一のモノマー単位から蓄積された、連鎖から実質的に成るものである。一方、ポリマーＰ(j)は、幾つかの枝分かれ（Ｐ(j)２）を持つことが出来、ここでこの鎖の部分は更にまた、ポリマーＰ(i)の連鎖と同一のモノマー単位から蓄積された連鎖から成る。もしＰ(j)１が、メルト、又は溶液からの沈殿物から冷却されるなら、微結晶が形成され、ここで、延伸された配座中に存在する高分子Ｐ(j)１は一般に、ラメラの厚さが高分子Ｐ(j)１の長さと同一となるように、ラメラを形成する。少なくとも２つのラメラを組み入れた高分子の形態の任意の結合は、殆どラメラの間には存在しないので、これらのラメラの凝集力は最小で、そして高結晶性にもかかわらずこれらの結晶体凝集物の機械的な特性は、特に強度及び破断伸びは低い値を示す。Ｐ(j)２の場合、連鎖に関する状態はＰ(j)1と同等であるが、しかしながら、Ｐ(j)２の連鎖の共有結合の結果として、結合がラメラの間に存在する。これ以降、明確にするために、発明はＰ(j)１に関連して記載するが、討議は同様にＰ(j)２に適用することが出来、ここでＰ(j)１の条件がその後Ｐ(j)２の連鎖に対し適用される。Ｐ(j)２のタイプの第二のポリマーの使用は、異種の微結晶の間のリンクの数を増加することが出来、そして特に、微細格子のネットワークを形成することが出来る限りにおいて、必然のことである。膨潤剤の存在下において、膨潤の程度はこれらによって影響を受け、特に減少される。
【０００４】
本発明は、これらの適当な混合物を製造するための条件と同様に、Ｐ(i)、及びＰ(j)の構造のサイズに関する必要条件を記載するものであって、そのためこれらの二つのポリマーは異種の結晶化の下で、共同して結晶化することが出来、これは、非常に短い鎖長の、非常に高く結晶化し得るＰ(j)が、Ｐ(i)中に結晶性を誘発する結果によるものであり、そしてその結合ポイントがＰ(i)及びＰ(j)の異種の結晶であり、そしてその連結要素がＰ(i)の鎖セグメントからなるネットワークが形成される。適当な製造条件下、材料は、Ｐ(i)及びＰ(j)の混合物から得ることが出来、これはＰ(i)と比較して、高い結晶性、高い弾性率、高い降伏応力、高い伸び破壊を有し、そして高い溶融温度にもかかわらずメルトの粘度は著しく減少され、或いはＭＦＩは著しく増加され、そしてメルトは従って更に容易に加工することが出来る。もしＰ(i)及びＰ(j)の組み合わせが、膨潤剤の存在下で加工され、或いは引き続いて膨潤されるなら、ゲルを得ることが出来、このネットワーク密度又は膨潤度は、Ｐ(j)の分画によって調節することが出来る。
【０００５】
本発明の根拠を形成する原理が、ここにポリオレフィン、特にポリエチレンに対し説明されているが、同様に更なるポリマーに適用することが出来るものであり、これは、個々のポリマーについて、連鎖の長さＤＰsと溶融温度、またはラメラの厚さの間の関係が明確であるポリマーである。ポリビニルアルコールのシステムについての詳細な記述が、相互に係属中の特許申請書に含まれている。
【発明の開示】
【課題を解決するための手段】
【０００６】
発明の詳細な記載
Ｐ(i)
効果的な結合が異種の微結晶の間に形成されるために、重合度ＤＰ（Ｐ(i)）は、約＞５００であり、好ましくは＞１０００、更に好ましくは＞３０００、最も好ましくは＞５０００であり、ここで重合度は最も小さい繰り返し単位の数として理解されており、そしてポリエチレンにおいて、これは単位（ＣＨ2）-である。ネットワークの特性は、特に降伏応力及び破断伸びを、重合度と共に増加させる。
【０００７】
Ｐ(i)の結晶化し得る連鎖の重合度、ＤＰs（Ｐ(i)）は、＞２０、好ましくは＞３０、更に好ましくは＞４０、最も好ましくは＞５０である。ＤＰs（Ｐ(i)）の増加と共に、これらの微結晶のＰ(i)の結晶性、及び融点Ｔmは増加する。ＰＥについて、以下の相関が概略適合される。約１５０のＤＰs（Ｐ(i)）まで、連鎖は伸長された配座中の微結晶と相関し、ここで融点はラメラの厚さＬと共に増加する。高いＤＰs（Ｐ(i)）では、Ｔmは通常の結晶化の条件下では、連鎖の折り重なりが起こるので、連鎖の最小限しか増加せず、即ち連鎖の長さはラメラの厚さの１倍であることが出来る。かくして、融点は特定の連鎖長を選択することによってほぼ決定される。
【０００８】
ＰＥに関して、上記の条件を満足する全てのタイプが、基本的に用いることが出来、即ち、例えば，ＥＶＡのようなコポリマー又はターポリマー、そしてより高いポリマー、と同様にＶＬＤＰＥ、ＬＬＤＰＥ、ＬＤＰＥ、ＨＤＰＥ、が用いられる。７〜２５の範囲にあるＶＬＤＰＥ ＤＰsの場合には、そのため、ＤＰs＞２０を有するＶＬＤＰＥのみが適切に用いることが出来る。ＤＰsが２５〜１００の範囲にあるＬＬＤＰＥの場合は、そのため、全ての範囲をここでは用いることが出来る。これはＬＤＰＥ及びＨＤＰＥの場合でも同様である。しかしながら、一般的なＨＤＰＥは非常に良く結晶化するが、これは側鎖の非常に小さい部分（鎖中の１０００Ｃ原子あたり僅かほぼ２）のためであり、そのため他のＰＥと共に発生する機械的な性質に関するプラスの効果は、ＨＤＰＥには良く当てはまらない。しかしながら、その技術は、そのＭＦＩを増加させ、そしてそれ故に、加工性を増加させるために、又は特定の応用に対して、ＨＤＰＥはまた適当であり、ここではＰ(j)の部分が、例えば５０％と非常に高く、それ故に、混合物のメルトは非常に低い粘度を有し、そして自由に注入しうるものであり、そしてこの混合物は注型用樹脂として用いることが出来、これは冷却することで硬化し、通常の注型用樹脂（例えばポリエステル樹脂、エポキシ樹脂）を用いる場合のように、いかなる化学的な架橋を起こす必要がない。
【０００９】
Ｐ(j)、及びＰ(i)とＰ(j)の適当な組み合わせ
重合度  ＤＰ(Ｐ(j))は、＞２０、好ましくは＞３０、更に好ましくは＞４０、最も好ましくは＞５０であり、ここで重合度はまた、最も小さい繰り返し単位の数としてここでは理解される。最大の重合度  ＤＰ(Ｐ(j))は、ほぼ＜５００である。Ｐ(j)に対し、好ましい、完全に直線の場合の連鎖の長さは、重合度と同一である。Ｐ(j)の場合、Ｔmは  ＤＰ(Ｐ(j))と共に連続的に増加するが、しかし融点は、もしＤＰs(Ｐ(i))が  ＤＰ(Ｐ(j))に相当するならば、Ｐ(i)に対するよりも低い値を有し、例えば、ＰＥの場合、値はほぼ１０℃よりも低い。これは多分、異なる界面張力のせいである。
【００１０】
Ｐ(i)とＰ(j)の異種の結晶化の結果として、特に、もしＤＰs(Ｐ(i)）がＤＰ(Ｐ(j)）に概略類似しているなら、即ち好ましくは０.１×ＤＰ(Ｐ(j)）＜ＤＰs（Ｐ(i)）＜１０×ＤＰ(Ｐ(j)）、更に好ましくは０.３×ＤＰ(Ｐ(j)）＜ＤＰs（Ｐ(i)）＜７×ＤＰ(Ｐ(j)）、最も好ましくは０.５×ＤＰ(Ｐ(j)）＜ＤＰs（Ｐ(i)）＜５×ＤＰ(Ｐ(j)）であるなら、都合の良い相乗作用の効果が生じる。例外としては、例えば、ＤＰs（Ｐ(i)）が、ＤＰ（Ｐ(j)）よりも更に非常に大きい注型用樹脂が見出される。
【００１１】
一方では、マクロ分子の移動度、及びそれ故、結晶化の速度、そして結晶化の程度が、分子量の低下と共に増加するので、より低いＤＰ(j)が有利である。結晶化の遅いＰ(i)を組み合わせると、Ｐ(j)からＰ(i)への結晶化の挙動が誘発される。驚いたことに、もしＴm（Ｐ(i)）＞Ｔm（Ｐ(j)）ならば、異種の微結晶はその時、およそＴm（Ｐ(i)）の融点を有すると言うこと、即ちＰ(j)の結晶化の早い速度、そして結晶化の高い割合と言った長所が、その時Ｐ(i)の高い融点の長所と結び付けられると言うことを見出したのである。反対に、もしも、Ｔm（Ｐ(i)）＜Ｔm（Ｐ(j)）ならば、およそＴm（Ｐj）付近の異種の微結晶の融点を得ることが出来、即ち異種の微結晶は、その時おおよそ、より高い融点成分の融点を有する。かくして、Ｔm（Ｐ(i)）は、Ｐ(j)の部分によって上昇することが出来る。
【００１２】
Ｐ(j)は、約１〜５０、好ましくは２〜４０、更に好ましくは３〜３０、最も好ましくは４〜２５の範囲の重量％のフラクションとして、Ｐ(i)とＰ(j)と関連して用いられる。自由に注入し得る注型用樹脂の場合、フラクションは概略、１０〜９５、好ましくは１５〜９０、更に好ましくは２０〜８５、最も好ましくは２５〜８０の範囲である。
【００１３】
混合方法
Ｐ(i)とＰ(j)が、異種の結晶化の下、都合のよいネットワークを形成するための必要な条件は、メルトを調製することにあり、ここで構成成分は分子状の分散状態で存在する。Ｐ(i)とＰ(j)は、溶融状態で、通常極端に異なる粘度を有しており、ここでＰ(i)は一般に高い粘稠な熱可塑性のメルトを形成し、そしてＰ(j)は水程度の大きさの粘度を有して存在しているので、これらの成分の分子状分散混合物を作成することは困難である。もし混合が不十分であるなら、Ｐ(i)とＰ(j)の組み合わせの利点は、部分的に留まってしまうか、又は全く維持されなくなり、特に分離した相が形成され、この結果としてサンプルの破断伸びが大規模に減少してしまう。
【００１４】
ポリマーのＰ(i)とＰ(j)は、一般に粉末又は顆粒として存在する。もしこれらの成分が熱可塑性の、例えば、押出の方法による加工機に送られる場合、Ｐ(j)が一般に最初に溶融し、そして溶融した蝋燭のワックスに相当する、薄い液状の流体が形成される。一方、Ｐ(i)はまた溶融の工程で剪断力を必要とし、ここで機械的なエネルギーが熱的なエネルギーに変換され、そして粘稠性の高い熱可塑性のメルトが、このようにして得られる。もしＰ(i)とＰ(j)が、共に混合のプロセスに供給されると、薄い-液状のＰ(j)は、Ｐ(i)の顆粒状の粒子、又は粉末粒子の周囲にフィルムを形成し、この結果として、もはや殆どいかなる剪断力もＰ(i)に移すことは出来なくなる。この問題は、粉末を用いる場合よりも顆粒を用いるとき、そして両者の場合において、Ｐ(j)の部分を増加させるとき、更に特色付けられる。これにもかかわらず、十分な混合を達成するためには、長い混合時間が必要とされ、そして、例えば混煉のブロックを有する、そして/又は戻りのエレメントを有する、二軸スクリュー押出機のような特殊な押出機の構造を用いることが必要となる。十分に分子状に分散された混合物は、例えば、通常の可塑化の工程には十分であり、そして特別の混合部品を取り付けていない、二次成形押出機のような、シンプルな一軸スクリュー押出機を用いては得ることは出来ない。しかしながら、特別に設計された押出機でさえも、Ｐ(i)とＰ(j)を混合することは問題となり、特にＰ(j)の部分が高い場合には問題となる。従って、最初にＰ(i)を別々に、少なくとも部分的に可塑化し、そして既に存在するＰ(i)のメルトにＰ(j)を供給することが都合よく、或いはＰ(j)を、各段階に、例えばＰ(i)が加わった第一の部分、及びそれから、第二の部分をＰ(i)の第一のメルトに、そしてＰ(j)の第一の部分に供給することが有利であり、ここで第一のメルトの粘度は、その結果Ｐ(i)のメルトと比較して既にひどく減少されており、そして第二の、一般に大量の、部分の編入を容易にすることが出来る。
【００１５】
なおその上に、加工することの可能性は、Ｐ(j)の部分を多く有するマスターバッチを、特別に設備されたミキサー上で、Ｐ(i)とＰ(j)から作製することにあり、これはその後、実施例用として顆粒化される。これらの顆粒（又は粉末）は、その後、材料のマスターバッチの粘度が、Ｐ(j)よりもＰ(i)の粘度に非常に近いので、Ｐ(i)の顆粒又は粉末と共に簡単に処理される。
【実施例】
【００１６】
ポリマー混合物の作製
ブラベンダーチャンバーニーダー（Brabender chamber Kneader）
ポリマーＰ(i)を、１７０℃のチャンバー温度で最初に可塑化し、そしてその後、ポリマーＰ(j)を約２分以上の時間をかけて、Ｐ(i)のメルトに添加した。速度は１００rpm、そして合計の混合時間は５〜１０分の間で変化させた。塊の温度は１７０〜１９５℃の範囲であり、Ｐ(j)の部分が増加すると共に、塊の温度をだんだんと下げていった。混合物を、プレートプレスの中、１８０℃の温度で、０.５mmのフィルムにプレスし、この温度で５分間放置し、その後、プレスを最大流量の冷却水で、急速に冷却した。
【００１７】
二軸スクリュー押出機
３６Ｌ/Ｄを有する、３０mmの共回転クローズコーミング（close-combing）二軸スクリュー押出機を、押し出しノズルと共に（図８参照）用いた。ハウジング温度は、Ｇ１＝６０℃（Ｐ(i)用の供給ゾーン）、Ｇ２＝１５０℃（Ｐ(i)用の供給ゾーン）、Ｇ３〜Ｇ４＝１８０℃（溶融ゾーン）、Ｇ５＝１８０℃（Ｐ(j)用の供給ゾーン）、Ｇ６〜Ｇ７＝１８０℃（混合ゾーン）、Ｇ８＝１８０℃（吐出ゾーン）、ノズル＝１８５℃、速度は３００rpmであった。Ｐ(i)を顆粒として添加し、そしてＰ(i)の均一なメルトはＧ４ゾーンから存在した。ハウジング５中にＰ(j)を顆粒の形態で添加し、これは急速に溶融し、そしてＧ６〜Ｇ７でＰ(i)と混合し、均一なメルトを形成した。既に溶融した状態のＰ(j)の添加と同様に、粉末形体のＰ(j)の添加は、製品の性質に著しい変化を生ずる事はなかった。７％混合物の作製に対しては、供与量比率は、Ｐ(i)に対し２２kg/h、そしてＰ(j)に対し１.６５５kg/hであった。得られたメルトを、ブラベンダー（Brabender）法に記載のとおりに、圧力プレートに作成した。同様に、ストランド（strand）の顆粒化が検討され、このストランドはウオーターバス上で冷却され、ストランド顆粒装置を用いて顆粒化した。メルトをその後、スロットノズルを用いてストリップに形成した。Ｐ(j)の部分を３０％まで有する、総体的に均一な分子状分散された混合物を比較的簡単に得ることが出来た。Ｐ(j)の部分が高い場合は、Ｐ(j)の添加される供与量を分割した（図９参照）。この場合、Ｐ(j)の第一の部分をＰ(i)と均一に混合し、そしてその後Ｐ(j)の第二の部分をこの混合物に添加し、そしてこのように均一に混合した。第一の混合の工程の後、メルトの粘度を下げることによって、第二の混合の工程は著しく容易になった。それの代わりに、第一の混合物を、第一の段階で作製しそして顆粒化して予備コンパウンド、又はマスターバッチを形成し(図１０参照)、その後にこの予備コンパウンドを再び第二の段階で可塑化し、そしてＰ(j)の第二の部分を添加した。Ｐ(j)の高分画が、この変形した工程で同様に得ることが出来、このようなものは特に、（低-粘度の）注入用樹脂の作製に要求される。
【００１８】
一軸スクリュー押出機
４０mm一軸スクリュー（成形押出機）を用いた（図１１参照）。供給ゾーンは室温、他のゾーンは１８０℃、そしてスピードは２５０rpmであった。ポリマーＰ(i)及びＰ(j)は、予備的に粉末状にドラムミキサーを用いて混合され、そしてその後この混合物は１２.４kg/hに計量された。構成材料は、計量そして混合ゾーン上で、溶融、混合される。メルトは、ホールタイプのノズルの方法で、ストランドとして得られ、ブラベンダー法に記載のとおりフィルムに加圧した。製品の性質は、二軸スクリュー押出機を用いて得られたそれよりも、著しく劣っていた。計量と混合の区画を有する、一軸スクリュー押出機を用いるとき、その結果は、より長い混合時間で、ブラベンダー法を用いて得られた製品にほぼ相当するものであった。
【００１９】
解析
インストロン引張試験機を用いて、機械的な性質を解析した。サンプルはフィルムから打ち抜いた。測定の長さは１３mm、幅は２mmそして伸長速度は１００mm/分であった。融点は、最初の加熱処理の間のピーク温度として、フィルムサンプル用のパーキンエルマー 7 DSCを用いて決定し、加熱速度は２０℃/分であった。
【００２０】
ポリマー混合物の性質
図１は、0.９１７g/cm3の密度を有するＬＤＰＥ Ｐ(i)に対する、Ｐ(j)（５００の分子量、そして１.１の多分散性Ｐを有するＰＥ）の分画の、種々の混合方法に対する関数として、その弾性率を示す。全ての場合において、Ｐ(j)の分画と共に弾性率の増加を測定することが出来、ポリマーの混合物を、混合区画を有する二軸スクリュー押出機を用いて作製するとき、この増加は、他の混合法との比較で更に著しく特色付けられる。もし混合物がブラベンダーニーダー（Brabender kneader）を用いて作製されるなら、混合時間の明らかな依存性が測定される。１５分の混合時間の後には、比較的高い弾性率が得られるのに、５分の混合時間の後では、弾性率は著しく低く、押出を、一軸スクリュー押出機を用いて行ったときの弾性率に相当する。これらの弾性率の、そして他の機械的な性質の差異は、多少とも、示されたＰ(i)及びＰ(j)の混合物の均一性に帰すことができ、そして明らかに、用いた混合方法の影響であることを示している。二軸スクリュー押出機を用いるときの更なる利点は、０.５〜３分と言う一般的な混合時間が、比較的短く、そして従って熱劣化の影響が最小となることである。機械的な特性と、ブラベンダーニーダーを用い、１５分間の混合時間の間で調製した混合物のそれとの間の差異は、長い混合時間の間の熱劣化に少なくとも部分的には、帰することができるに違いない。
【００２１】
図２は、色々と調製された混合物の降伏応力を示す。このパラメーターは明らかに用いられた混合方法に、更に著しく依存している。二軸スクリュー押出機を用いて混合物を調製した後では、そして明らかにいくらか少ないが、ブラベンダーニーダーを用い１５分の混合時間で調製した後では、降伏応力の著しい増加を確認することができ、この効果は他の混合方法では比較的小さい。
【００２２】
図３は、色々と調製された混合物の破断伸びを示す。良好な混合方法においては、破断伸びの増加が、Ｐ(j)の分画と共に、驚くべきものであることが見出された。これは目覚しいものであり、これは弾性率と降伏応力の増加が、一般に破断伸びの減少と関係付けられているからである。この効果は多分、異種の微結晶が、高度に分散した分布で、分子状に分散されたＰ(i)とＰ(j)の混合物から形成され、そしてお互いの間で良く架橋していると言う事実に帰すことができ、微小粒状構造が結晶とアモルファスの相に関連して存在し、Ｐ(i)とＰ(j)の相分離が存在していないことによるものである。二軸スクリューを用いて混合物を作製することの利点は、混合物の破断伸びの挙動から特に明らかになる。
【００２３】
更に同様なテストを、異なるＰＥワックス及びパラフィンを選択、使用して行い、基本的に同様な挙動を観察したが、ＭＦＩ、そして機械的な、及び熱的な特性の影響は、個々のワックスに依存していた。特性プロフィールの同様な改質がまた、他のＰＥやＰＰ（ここではポリプロピレンワックスを用いた）に対しても得られた。
【００２４】
図４は、Ｐ(i)（ＬＤＰＥ）のＭＦＩへの、Ｐ(j)（５００の分子量そして１.１の他分散性Ｐを有するＰＥワックス）の影響を示す。ポリマー混合物を調製するタイプは、ＭＦＩに関してはそれほど重要ではなく、そして夫々の場合に類似の結果が得られた。Ｐ(j)＝３０及び４０％に対する測定値は、１kgのそして３.８kgに転換した重量で測定し、従って単におおよその値である。Ｐ(i)とＰ(j)の混合物は、１８０℃で殆ど水の範囲の粘度を有しているので、Ｐ(j)＝４０％のＭＦＩを測定することは特に困難であった。ＭＦＩは、このような混合物を特徴付けるには適当な方法ではないが、それでもＰ(j)＝４０％に対し、約７０倍の係数により次数のオーダーで、ＭＦＩは増加することが示されている。従って、自由に注入し得る樹脂を得ることができる。しかしながら、ＭＦＩの増加は、Ｐ(j)の少量の分画に対し、既に相当なものである。Ｐ(j)＝３％でＭＦＩは１.５倍に、Ｐ(j)＝７％では、おおよそ２倍に増加する。新しい階級の自由度を、ポリマーを加工することで得ることができ、特に高い分子量の、そして低いＭＦＩに対応する、それ相応に高い粘度を有するポリマー、即ち高分子メルトＰ(i)に、著しく低い分子量のメルトの粘度を有するＰ(j)を加えることによって、処理加工することができ、ここでは例えば融点を良くコントロールすることができ、特に例えば射出成形の間の処理時間を減少、そして短縮することを可能とし、また低い圧力を用いることを可能としている。従って、高い、又は非常に高い分子量を有するポリマーＰ(i)を、著しく低い分子量を有する類似のポリマーの代表的な状態の下で、処理加工することができ、高い、又は非常に高い分子量を持つポリマーの最終製品において、有利な機械的特性を保持し、或いは改良さえも行うことができる（図１〜３を参照）。
【００２５】
図５は、７％のＰ(j)分画で、３.８kgそして１８０℃で測定した、ＭＦＩ[g/10分]の増加に関する分子量の影響を示す。測定値は、おおよそ１.１の多分散性（polydispersivities）を有する、ＬＤＰＥ（Ｐ(i)）及びＰＥワックス（Ｐ(j)）、即ち殆どモノ分散分子量分布について得られたものである。Ｐ(j)の分子量が減少するに従い、ＭＦＩ中の実質的な増加が観察された。多くのＰＥワックス、及びパラフィンは、おおよそ２０までの多分散性を有する、比較的広い分子量分布を有し、ＭＦＩへのこれらの影響は、もし重量平均（理想的には粘度平均）が分子量に用いられるなら、図５における関係にほぼ相当する。ところが、ＭＦＩへのＰ(j)の分子量の影響は非常に特色があり、低い分散性のＰＥを含むポリマー混合物に対して、機械的な特性は、このワックスの分子量により比較的ほんの僅かしか影響を受けず、分画７％の、そして分子量がおおよそ２０００までのＰ(j)では、殆ど分子量の影響を受けることはなく、そして弾性率、降伏応力、そして破断伸びのみが、更に２０００を超過して、増加することが確認される。高分画のＰＥワックスと共に、高い分子量は益々有利であり、これは多分、高分子量の結果としてメルトを固めているので、Ｐ(i)とＰ(j)の相分離が更に難しくなるという事実に寄与している。この関係はまた、パラフィンのような他のワックスにも適用される。
【００２６】
図６は、種々のタイプのＰＥワックス、そしてパラフィンのスペクトルの、ＭＦＩ、そして０.９２の密度を有するＬＬＤＰＥの弾性率の上に与える影響を示す。対応する混合物は、Ｐ(j)＝７％で、ブラベンダーニーダーを用い１０分の混合時間で得られ、即ち、弾性率の絶対値は、混合物の押出には概して高いが、種々のタイプの効果の比較はまた、これらの条件の下で完全に可能である。
【００２７】
検討したタイプは、ある場合には非常に広い分子量分布を持つ、３００〜７０００g/molの範囲の分子量、０.８９〜０.９９g/cm3  の範囲の密度、５０〜１３２℃の範囲の融点（ワックスはまた異なる融点を持つことができる）、及び１４０〜１５０℃の温度で、６〜３０,０００cＰの範囲の粘度を有する。ＭＦＩに及ぼすポリマーＰ(j)の分子量の影響は、既に簡単に述べられており、そして粘度の影響も同様である。同一のＰ(j)に対し、ＨＤＰＥ、ＬＤＰＥ、ＬＬＤＰＥ、ＶＬＤＰＥ、ＥＶＡ、ＰＰ、等のような種々のＰ(i)に対する、ＭＦＩにおける相対的な増加の影響も同等である。しかしながら、機械的な特性に関して、ある場合には、異なるＰ(i)に対する個々のＰ(j)の効果と同じように、同一のＰ(i)に対して異なるＰ(j)の効果に、より大きな差がある場合がある。基本的な関係の研究によって、次のような傾向が明らかになったけれども、それからの逸脱及び例外もまた常に起こり、そして加工及び結晶化の条件もまた役割を演じる。高密度のＰ(j)は、Ｐ(j)の分子量分布が狭いとき、特に融点と相互に関連があり、そしてＰ(i)との混合物の結晶性の著しい増加をもたらし、その結果として、弾性率及び降伏応力を増加し、そして驚いたことに、これはまた広い分子量分布を有する場合にもあるが、しかしながらその効果は一般に強く定義されたものではなく、これは何故、＜２０、特に＜１５、最も好ましくは＜１０の多分散性を持つ分子量分布が好ましいかと言うことである。分子量分布は、ワックスについてはしばしば知られていないが、溶融や軟化の範囲の幅に反映されおり、ここでは狭い間隔が好ましい。Ｐ(j)と色々なＰ(i)との組み合わせにおいて、例えば、Ｐ(i)の連鎖長の重合度、ＤＰs（Ｐ(i)）と、Ｐ(j)の重合度、ＤＰ（Ｐ(j)）との比率は、又はこれに相当する、Ｐ(i)の連鎖長の分子量と、Ｐ(j)の分子量との比率は、ＤＰs（Ｐ(i)）とＤＰ（Ｐ(j)）の分布の広さと同様に、中心のパラメータである。もし、ＤＰs（Ｐ(i)）とＤＰ（Ｐ(j)）が、単分散で、そして同一であるなら、有利な異種の結晶化に対する条件は、多分散性が余りにも高くない限り、同様にもしも、多分散性が類似しているなら明らかに与えられる。もしも １＜Ｑ＜１０ [ここでＱ＝ＤＰs（Ｐ(i)）/ＤＰ（Ｐ(j)）] であるなら、異種の結晶化は同様に起こり、ここで異種の微結晶の融点は、概略Ｐ(i)の融点に相当し、即ち、異種の微結晶はまた、Ｐ(j)よりも非常に高い融点を有し、その差は３０又は４０℃、或いはそれ以上である。Ｑ＞１０ であるとき、異種の結晶化はまだ可能であるが、特にＰ(j)のより大きい分画で相分離する傾向が増加する。相分離は、少なくとも部分的に、高い冷却速度によって抑えることができるが、特にＰ(j)の高分画、そしてＰ(j)の低分子量で、室温でもなお随意に起こり、これは何故、高い、非常に短い鎖の分画を有するパラフィンが、不都合であるかという理由である。特別な興味はＱ＜１の値にある。この場合、Ｐ(j)はＰ（ｉ）よりも大きいラメラの厚さの微結晶を形成し、ここでＰ(i)の連鎖長分布のより長い連鎖が、好ましくはＰ(j)と異種の微結晶を形成する。融点Ｔmはラメラの厚さと共に増加するので、それによってＰ(i)の融点は上昇する。図７は、分子量の関数としてＰＥワックスの融点を、そしてＰＥの連鎖の��子量の分子量の関数として、ＰＥの融点を示す。このことから、Ｐ(j)を加えることによって、ＰＥの融点を上昇できる条件を読み上げることが可能である。
【図面の簡単な説明】
【００２８】
【図１】各種混合物の弾性率
【図２】各種混合物の降伏応力
【図３】各種混合物の破断伸び
【図４】各種混合物のＭＦＩ
【図５】ＭＦＩと分子量
【図６】ＭＦＩと弾性率
【図７】分子量と融点
【図８】二軸スクリュー押出機
【図９】二軸スクリュー押出機（分割投入）
【図１０】二軸スクリュー押出機（予備コンパウンド又はマスターバッチ）
【図１１】一軸スクリュー押出機
【符号の説明】
【００２９】
１  調製用押出機
２  Ｐ(i)用の固体投与装置
３  Ｐ(j)用の固体投与装置
４  押し出しノズル
５  第二のＰ(j)用の投与装置
６  Ｐ(i)及びＰ(j)の予備コンパウンド又はマスターバッチ
７  一軸スクリュー押出機
８  Ｐ(i)及びＰ(j)の粉末混合物の固体投与装置
【図１】
2006523732.tif 000002
【図２】
2006523732.tif 000003
【図３】
2006523732.tif 000004
【図４】
2006523732.tif 000005
【図５】
2006523732.tif 000006
【図６】
2006523732.tif 000007
【図７】
2006523732.tif 000008
【図８】
2006523732.tif 000009
【図９】
2006523732.tif 000010
【図１０】
2006523732.tif 000011
【図１１】
2006523732.tif 000012
【手続補正書】
【提出日】平成16年11月16日(2004.11.16)
【手続補正１】
【補正対象書類名】特許請求の範囲
【補正対象項目名】全文
【補正方法】変更
【補正の内容】
【特許請求の範囲】
【請求項１】
少なくとも１種の合成の第一のポリマーＰ(i) 及び少なくとも１種の第二のポリマーＰ(j) 、及び所望によりＰ(i) そして/ 又はＰ(j) のための膨潤剤を含有するポリマー混合物であって、ポリマーＰ(i) は重合度ＤＰ（Ｐ(i) ）＞５００を、そしてこれら連鎖の重合度ＤＰs （Ｐ（i ））＞２０を持つ少なくとも１つのタイプの結晶化し得る連鎖Ａを有し、そしてポリマーＰ(j) は、Ｐ(i) の連鎖Ａと同一のモノマー単位から構成され、そしてＰ(j) の重合度ＤＰ（Ｐ(j)）が、２０＜ＤＰ（Ｐ(j) ）＜５００であり、そしてＰ(i) とＰ(j) とを含む、分子状分散混合物を含有するポリマー混合物が、異種の結晶化の下でネットワークを形成することを特徴とするポリマー混合物。
【請求項２】
Ｐ(i) の、及びＰ(i) ＋Ｐ(j) の同等の処理条件下において、
ａ）  Ｐ(i) ＋Ｐ(j) の弾性率Ｅ(i,j) と、Ｐ(i) の弾性率Ｅ(i) との比率について、１．１＜Ｅ(i,j)/Ｅ(i) ＜４を維持し；そして／又は
ｂ）  Ｐ(i) ＋Ｐ(j) の降伏応力ｓｙ（i,j）とＰ（ｉ) の降伏応力ｓｙ（i ）との比率について、１．１＜ｓｙ(i、j)/ ｓｙ(i) ＜３．０を維持し；そして所望により
ｃ）  もしＰ(i) ＋Ｐ(i) に関連して、Ｐ(j) の区画Ａ(j) が重量％で、１＜Ａ(j)＜１５の範囲内であるならば、Ｐ(i) ＋Ｐ(j) の破断伸びｅｂ（i 、j ）とＰ(i) の破断伸びｅｂ(i) との比率について、１．０１＜ｅｂ（i,j ）/ ｅｂ（ｉ）＜１．５を維持することを特徴とする、請求項１に記載のポリマー混合物。
【請求項３】
Ｐ(i) ＋Ｐ(j) の混合物のＭＦＩ（i,j）と、Ｐ(i) のＭＦＩ（i ）との比率について、１．２＜ＭＦＩ（i,j ）/ ＭＦＩ（i ）＜５００を維持することを特徴とする、請求項１又は請求項２に記載のポリマー混合物。
【請求項４】
Ｐ(i) の、及びＰ(i) ＋Ｐ(j) の同等の処理条件下において、Ｐ(i) ＋Ｐ(j) の結晶性Ｋ(i,j) と、Ｐ(i) の結晶性Ｋ(i) との比率について、１．０３＜Ｋ(i,j)/Ｋ(i) ＜３であることを特徴とする、請求項１〜３のいずれか１項に記載のポリマー混合物。
【請求項５】
Ｐ(i) ＋Ｐ(i) に対応してＰ(j) の分画Ａ(j) が重量％で１＜Ａ(j)＜９０であることを特徴とする、請求項１〜４のいずれか１項に記載のポリマー混合物。
【請求項６】
Ｐ(i) が、＜３×１０-2の枝分れ度を有し、そしてＰ(j)は＜５×１０-2の枝分かれ度を有することを特徴とする、請求項１〜５のいずれか１項に記載のポリマー混合物。
【請求項７】
Ｐ(j) が、＜３０の多分散性を持つことを特徴とする、請求項１〜６のいずれか１項に記載のポリマー混合物。
【請求項８】
Ｐ(i) 及び／又はＰ(j) が、長い鎖の枝分かれを有し、これが＞２０の重合度を持つ、長鎖枝分かれを有することを特徴とする、請求項１〜７のいずれか１項に記載のポリマー混合物。
【請求項９】
Ｐ(i) 、又はＰ(i) の連鎖Ａが、ポリオレフィン、特にポリプロピレン、又はＶＬＤＰＥ、ＬＤＰＥ、ＬＬＤＰＥ、ＨＤＰＥ、ＨＭＷＰＥ、ＵＨＭＷＰＥのようなポリエチレンであることを特徴とする、請求項１〜８のいずれか１項に記載のポリマー混合物。
【請求項１０】
Ｐ(i) がポリオレフィンであり、そしてＰ(j) が、以下のグループ： n- アルカン CnH2n+2; イソアルカン Cn;  環式アルカン CnH2n; ポリエチレンワックス；マクロクリスタリン、中間の、ミクロクリスタリンパラフィン、脆い、しなやかな、弾性の又は可塑性の微結晶パラフィン、のような鉱物起源のパラフィン類及びパラフィンワックス；合成起源のパラフィン類及びパラフィンワックス；過度に枝分かれしたアルファオレフィン；ポリプロピレンワックス、から選ばれることを特徴とする、請求項１〜９のいずれか１項に記載のポリマー混合物。
【請求項１１】
Ｐ(j) が、ｇ／ｃｍ3 の単位で＞０. ９の密度を有し、そして/ 又はＰ(j) が、℃で、＞８０の融点又は滴下点を有することを特徴とする、請求項９に記載のポリマー混合物。
【請求項１２】
熱可塑性のメルトの形態にあるポリマー混合物が、分散的にそして配分的に作用する混合システムの手段によって、分子状に分散された様式で調製されることを特徴とする、請求項１〜１１のいずれか１項に記載のポリマー混合物。
【請求項１３】
ポリマー混合物が、二軸スクリュー押出機によって、又は混合のセクション又はブスコ（Buss-Ko ）ニーダーを有する一軸スクリュー押出機によって調製されることを特徴とする、請求項１２に記載のポリマー混合物。
【請求項１４】
調製後、フィルム、注入成形、連続注入成形、押出成形、熱成形部品、その他として、ペレット、粉末、マクロ- 又はミクロ- 繊維の形態で存在することを特徴とする請求項１２又は１３に記載のポリマー混合物。
【手続補正２】
【補正対象書類名】明細書
【補正対象項目名】０００２
【補正方法】変更
【補正の内容】
【０００２】
ＥＰ  ０  ６９９  ７１０Ａ１は、二相からなる構造を記載している。その第１相は空隙を有するエチレン−プロピレンコポリマーからなる微細孔ネットワークを形成し、その一方でその第２相は該空隙に包入されている低分子物質からなる。該空隙の大きさは１０〜２０μｍの範囲にあり、しかるに該第１相のネットワークの壁の厚さ又はストランドの厚さは１〜５μｍの範囲にある。ここでは分子状に分散した混合物は提供されないが、しかし泡状又はスポンジ状二相混合物が提供される。
ＧＢ  ８４９  ３８９は、オレフィンポリマーと微結晶ワックスとを含む混合物を記載している。溶融粘度の減少がそれにより達成され、このことは多くの注型適用のために有利である。この場合において、その製造のタイプ（例えば、２軸スクリュー押出機おいての混合）は、溶融粘度の低下（即ち、メルトフローインデックスＭＦＩの増大）のために、補助的な役割を演ずる。混合されたワックスの濃度は、決定的な影響を有する。ここで記載された混合物において、溶融粘度は確実に減少するが、しかし引張り強さにおいてほんの僅かな増大が達成させるだけで、そして特に、１０．０／９０．０のワックス／ポリエチレン比を用いてほんの約４％の引張り強さの最大増大を達成するだけである。ワックスとポリエチレンとの間では、有意義なネットワーク形成が起こらない。
ＵＳ  ３，５２２，１９８はポリプロピレン、ならびにパラフィンワックス、微結晶ワックス又はパラフィンとして低分子ポリエチレンを含む変性ポリプロピレン組成物を記載している。それによりポリプロピレンの耐摩耗性を、引張り強さを重大に変化させることなしに増大させることができる。前記の例において、非相容性成分を常に混合しており、そして特にポリプロピレン（ＰＰ）及び少なくとも１つのタイプのポリエチレンを混合している。２種の非相容性成分（即ち、異なる単量体を有する成分）のこの“架橋”の結果として、同様に、そのようなポリマー混合物の引張り強さ（及び弾性率）における有意義な増大を達成させることができない。
ＥＰ  ０  ３４１  １８８は、改良されたバリヤー性質を有するポリオレフィンフィルムを記載している。これは、ポリオレフィンをワックスと混合することによる前の文節の米国特許における手段と類似の手段により達成され、該ワックス（例えばパラフィン）は、該ポリオレフィン（例えばポリプロピレン又はポリブチレン）と非相容性である。したがって、引張り強さ（及び弾性率）における有意義な増大は、ここでは可能ではない。
ＥＰ  ０  ３８５  ５９９は、フィルム及びこのフィルムのためのポリマー組成物を記載している。そのフィルムの厚さを減少させるための手段を記載している。しかしながら、この目的のために、ワックスは好ましくは十分に相容性であり、該組成物中に均一に混合されるべきであり、そして表面に移動する傾向が存在すべきでないことを単に定めている。ワックス／ポリマーの組み合わせを選択するか又はワックス分子を特徴づける特定の対策はここには見い出されない。
発明の概要
第一のポリマーＰ(i)は、少なくとも最小の結晶性を示し、ＤＰ＞５００の重合度を有する、任意の合成ポリマーである。それは両者とも直鎖であることが出来、そして短鎖、そして長鎖の枝分かれを持つことが出来る。異なるモノマー単位の少なくとも１つのタイプが、少なくとも部分的に、連続して配列されているという条件で、それはホモポリマー、コポリマー、ターポリマー、又はより高いポリマーであることが出来る。連鎖は、同一のモノマー単位、そして少なくとも約２０のこのようなモノマー単位（即ち連鎖の繰り返し単位の重合度、ＤＰsは約＞２０である）の蓄積であるポリマーの部分としてここでは理解され、これは短鎖の又は長鎖の枝分かれをいずれも有しておらず、そしてこの連鎖の結晶性の状態はまた、配座に関しこの部分に対し満足されている。連鎖は、主鎖、及び/ 又は側鎖中に配置されることが出来、或いはまた側鎖であることが出来る。メルトから冷却されるとき、このようなポリマーは、少なくとも極小の結晶性を有している。
【手続補正３】
【補正対象書類名】明細書
【補正対象項目名】００１５
【補正方法】変更
【補正の内容】
【００１５】
なおその上に、加工することの可能性は、Ｐ(j) の部分を多く有するマスターバッチを、特別に設備されたミキサー上で、Ｐ(i) とＰ(j) から作製することにあり、これはその後、実施例用として顆粒化される。これらの顆粒（又は粉末）は、その後、材料のマスターバッチの粘度が、Ｐ(j) よりもＰ(i) の粘度に非常に近いので、Ｐ(i) の顆粒又は粉末と共に簡単に処理される。
本発明に従うポリマー混合物は少なくとも１種の合成第一ポリマーＰ（ｉ）及び少なくとも１種の第二ポリマー（ｊ）及び所望によりＰ（ｉ）及び／又はＰ（ｊ）のための膨潤剤を含有し、しかも該ポリマー（ｉ）は重合度ＤＰ（Ｐ（ｉ））＞５００、そしてこれら連鎖の重合度ＤＰｓ（Ｐ（ｉ））＞２０を有する少なくとも１つのタイプの結晶化し得る連鎖Ａを有し、そして該ポリマーＰ（ｊ）は、Ｐ（ｉ）の連鎖Ａと同一のモノマー単位から構成され、そしてＰ（ｊ）の重合度ＤＰ（Ｐ（ｊ））が２０＜ＤＰ（Ｐ（ｊ））＜５００であり、そして該ポリマー混合物は異種の結晶化の下でＰ（ｉ）とＰ（ｊ）とを含有する分子状分散混合物から形成されたネットワークからなる。
本発明に従うポリマー混合物は以下の性質の少なくとも１つを有することができる：
１）Ｐ（ｉ）の、及びＰ（ｉ）＋Ｐ（ｊ）の同等の処理条件下において、
ａ）Ｐ（ｉ）＋Ｐ（ｊ）の弾性率Ｅ（ｉ，ｊ）と、Ｐ（ｉ）の弾性率Ｅ（ｉ）との比率Ｅ（ｉ，ｊ）／Ｅ（ｉ）が＞１．１、好ましくは＞１．３、さらに好ましくは＞１．５、最も好ましくは＞２．０、そしてそれぞれの場合において＜４であり；そして／又は
ｂ）Ｐ（ｉ）＋Ｐ（ｊ）の降伏応力ｓｙ（ｉ，ｊ）と、Ｐ（ｉ）の降伏応力ｓｙ（ｉ）との比率ｓｙ（ｉ，ｊ）／ｓｙ（ｉ）が＞１．１、好ましくは＞１．２、さらに好ましくは＞１．３、最も好ましくは＞１．５、そしてそれぞれの場合において＜３．０であり；そして所望により、
ｃ）もしＰ（ｉ）＋Ｐ（ｊ）に関連してＰ（ｊ）の区画Ａ（ｊ）が重量％で、１＜Ａ（ｊ）＜１５の範囲にあるならば、Ｐ（ｉ）＋Ｐ（ｊ）の破断伸びｅｂ（ｉ，ｊ）と、Ｐ（ｉ）の破断伸びｅｂ（ｉ）との比率ｅｂ（ｉ，ｊ）／ｅｂ（ｉ）が＞１．０１、好ましくは＞１．０３、さらに好ましくは１．０５、最も好ましくは＞１．１０、そしてそれぞれの場合において＜１．５である、
ことを維持する。
２）本発明に従うポリマー混合物において、Ｐ（ｉ）＋Ｐ（ｊ）の混合物のＭＦＩ（ｉ，ｊ）と、Ｐ（ｉ）のＭＦＩ（ｉ）との比率は、ＭＦＩ（ｉ，ｊ）／ＭＦＩ（ｉ）が＞１．２、好ましくは＞１．５、さらに好ましくは、＞２．０、最も好ましくは＞３、そしてそれぞれの場合において＜５００であるように振り舞う。
３）本発明に従うポリマー混合物において、Ｐ（ｉ）のそしてＰ（ｉ）＋Ｐ（ｊ）の同等の処理条件下において、Ｐ（ｉ）＋Ｐ（ｊ）の結晶性Ｋ（ｉ，ｊ）とＰ（ｉ）の結晶性Ｋ（ｉ）との比率Ｋ（ｉ，ｊ）／Ｋ（ｉ）が＞１．０３、好ましくは＞１．０５、さらに好ましくは＞１．１、最も好ましくは＞１．２、そしてそれぞれの場合において＜３である。
４）Ｐ（ｉ）＋Ｐ（ｊ）に対応して、Ｐ（ｊ）の分画Ａ（ｊ）が重量％で１＜Ａ（ｊ）＜９０、好ましくは２＜Ａ（ｊ）＜８５、さらに好ましくは３＜Ａ（ｊ）＜８０、最も好ましくは５＜Ａ（ｊ）＜７５の範囲にある。
５）Ｐ（ｉ）は＜３ｘ１０-2、好ましくは＜１ｘ１０-2、さらに好ましくは、＜５ｘ１０-3、最も好ましくは１＜１０-3の枝分かれ度を有し、そしてＰ（ｊ）は＜５ｘ１０-2、好ましくは＜１ｘ１０-3、さらに好ましくは＜１ｘ１０-3、最も好ましくは＜１ｘ１０-4の枝分かれ度を有する。
６）Ｐ（ｊ）は＜３０、好ましくは＜２０、さらに好ましくは＜１０、最も好ましくは＜５の多分散性を有する。
７）Ｐ（ｉ）及び／又はＰ（ｊ）は長い鎖の枝分かれを有し、これが＞２０、好ましくは＞３０、さらに好ましくは＞４０、最も好ましくは＞５０の重合度を有する。
８）Ｐ（ｉ）、又はＰ（ｉ）の連鎖Ａがポリオレフィン、特にポリプロピレン、又はＶＬＤＰＥ、ＬＤＰＥ、ＬＬＤＰＥ、ＨＤＰＥ、ＨＭＷＰＥ、ＵＨＭＷＰＥのようなポリエチレンである。
９）Ｐ（ｉ）がポリオレフィンであり、そしてＰ（ｊ）が以下のグループ：ｎ−アルカンＣn Ｈ2n+2；イソアルカンＣn ；環式アルカンＣn Ｈ2n1 ；ポリエチレンワックス、マクロクリスタリン、中間の又はミクロクリスタリンパラフィン類、脆い、しなやかな、弾性の又は可塑性の微結晶パラフィンのような鉱物起源のパラフィン類及びパラフィンワックス；合成起源のパラフィン類及びパラフィンワックス；過度に枝分かれしたアルファオレフィン類；ポリプロピレンワックスから選ばれる。
１０）Ｐ（ｊ）は、＞０．９、好ましくは＞０．９２５、さらに好ましくは、＞０．９５０、特に＞０．９７０、最も好ましくは＞０．９８０の、ｇ／ｃｍ3 での密度を有し、そして／又はＰ（ｊ）は＞８０、好ましくは＞１００、さらに好ましくは＞１１０、特に＞１２０、最も好ましくは＞１２５の、℃での融点又は滴下点を有する。
１１）本発明に従うポリマー混合物は、分散的にそして配分的に作用する混合システムの手段によって、特に二軸スクリュー押出機によって、又は混合のセクション又はブスコ（Ｂｕｓｓ−Ｋｏ）ニーダーを有する一軸スクリュー押出機によって、熱可塑性メルトの形で調製され、そして所望により、調製後、フィルム、注入成形、連続鋳造、押し出し成形、熱成形の部品、等として、顆粒、ペレット、粉末、マクロ−又はミクロ−繊維の形で存在する。
【国際調査報告】
2006523732.tif 000013
2006523732.tif 000014
2006523732.tif 000015
2006523732.tif 000016